(57)【要約】【課題】アスペクト比が高く幅広でありながらも、エッジワイズ加工を施したときに割れにくい絶縁電線を提供する。【解決手段】銅材料からなる断面が矩形状の平角導体と、平角導体の外周上に設けられ熱硬化性樹脂から形成される絶縁被覆と、を備え、平角導体は、厚さに対する幅の比率が１０以上であり、銅材料は、チタン濃度が５ｍａｓｓ ｐｐｍ以上５５ｍａｓｓ ｐｐｍ以下、硫黄濃度が３ｍａｓｓ ｐｐｍ以上１２ｍａｓｓ ｐｐｍ以下、酸素濃度が２ｍａｓｓ ｐｐｍ以上３０ｍａｓｓ ｐｐｍ以下、残部が銅と不可避不純物からなり、酸素濃度に対するチタン濃度の比率が２．０以上４．０以下である、絶縁電線が提供される。【選択図】図１
2018032596.tif 000002
【特許請求の範囲】
【請求項１】
銅材料からなる断面が矩形状の平角導体と、前記平角導体の外周上に設けられ熱硬化性樹脂から形成される絶縁被覆と、を備え、
前記平角導体は、厚さに対する幅の比率が１０以上であり、
前記銅材料は、チタン濃度が５ｍａｓｓ ｐｐｍ以上５５ｍａｓｓ ｐｐｍ以下、硫黄濃度が３ｍａｓｓ ｐｐｍ以上１２ｍａｓｓ ｐｐｍ以下、酸素濃度が２ｍａｓｓ ｐｐｍ以
上３０ｍａｓｓ ｐｐｍ以下、残部が銅と不可避不純物からなり、前記酸素濃度に対する
前記チタン濃度の比率が２．０以上４．０以下である、絶縁電線。
【請求項２】
前記銅材料は半軟化温度が１５０℃以下である、請求項１に記載の絶縁電線。
【請求項３】
前記熱硬化性樹脂がポリイミド、ポリアミドイミドおよびポリエステルイミドの少なくとも１つである、請求項１又は２に記載の絶縁電線。
【請求項４】
銅材料からなる銅合金線を圧延し、断面が矩形状の平角導体を形成する圧延工程と、
前記平角導体を加熱する加熱工程と、
加熱した前記平角導体の外周上を熱硬化性樹脂から形成される絶縁被覆で被覆する被覆工程と、を有し、
前記銅材料は、チタン濃度が５ｍａｓｓ ｐｐｍ以上５５ｍａｓｓ ｐｐｍ以下、硫黄濃度が３ｍａｓｓ ｐｐｍ以上１２ｍａｓｓ ｐｐｍ以下、酸素濃度が２ｍａｓｓ ｐｐｍ以
上３０ｍａｓｓ ｐｐｍ以下、残部が銅と不可避不純物からなり、前記酸素濃度に対する
前記チタン濃度の比率が２．０以上４．０以下であり、
前記圧延工程では、前記平角導体の厚さに対する幅の比率が１０以上となるように前記銅合金線を圧延する、絶縁電線の製造方法。
【請求項５】
前記銅材料は、伸び率が２５％以上であり、かつ０．２％耐力が８０ＭＰａ以下である、請求項４に記載の絶縁電線の製造方法。
【発明の詳細な説明】
【技術分野】
【０００１】
本発明は、絶縁電線およびその製造方法に関する。
【背景技術】
【０００２】
回転電機（モータ）や変圧器などの電気機器にはコイルが組み込まれている。コイルは、導体の外周上に絶縁被覆が形成された絶縁電線を巻回されて形成されている。絶縁電線は、樹脂成分を有機溶媒に溶解させた絶縁塗料を導体の外周上に塗布・焼付する方法や、溶融させた樹脂を導体の外周上に押し出す方法、またはこれらの方法を併用することにより、導体の外周上に絶縁被覆を形成して作製される。
【０００３】
近年、自動車などに使用されるモータには高容量化や小型化が求められており、そのモータに組み込まれるコイルには占積率（コイルの断面積に占める導体の断面積の比率）や放熱性の向上が求められている。
【０００４】
そこで、コイルを形成する絶縁電線としては断面が矩形状の平角導体を用いた平角線が用いられるようになっている（例えば、特許文献１を参照）。平角線を用いてコイルを作製する場合、平角線を幅方向に曲げてエッジワイズ加工を施し、巻回することによりコイルを作製することになる。
【先行技術文献】
【特許文献】
【０００５】
【特許文献１】特開２００２−２０３４３８号公報
【発明の概要】
【発明が解決しようとする課題】
【０００６】
平角線においては、コイルの占積率および放熱性をさらに向上させるため、厚さに対して幅がより大きな高アスペクト比の平角導体を用いることが検討されている。
【０００７】
しかしながら、エッジワイズ加工は平角線を曲げにくい幅方向に曲げ加工を行うため、平角導体のアスペクト比が大きくなり幅が広くなるほど、小さい曲げ半径で巻回してコイルを作製することが困難となる。またコイルを作製したとしても、コイルの外周側で曲げ歪が大きくなるため、平角導体や絶縁被覆の表面に割れが生じたりして所望の絶縁性を確保することが困難となる。そのため、これらがモータの高容量化や小型化を実現するうえでの制約事項になるおそれがある。
【０００８】
本発明は、上記課題に鑑みて成されたものであり、アスペクト比が大きく幅広でありながらも、エッジワイズ加工を施したときに割れにくい絶縁電線を提供することを目的とする。
【課題を解決するための手段】
【０００９】
本発明の一態様によれば、
銅材料からなる断面が矩形状の平角導体と、前記平角導体の外周上に設けられ熱硬化性樹脂から形成される絶縁被覆と、を備え、
前記平角導体は、厚さに対する幅の比率が１０以上であり、
前記銅材料は、チタン濃度が５ｍａｓｓ ｐｐｍ以上５５ｍａｓｓ ｐｐｍ以下、硫黄濃度が３ｍａｓｓ ｐｐｍ以上１２ｍａｓｓ ｐｐｍ以下、酸素濃度が２ｍａｓｓ ｐｐｍ以
上３０ｍａｓｓ ｐｐｍ以下、残部が銅と不可避不純物からなり、前記酸素濃度に対する
前記チタン濃度の比率が２．０以上４．０以下である、絶縁電線が提供される。
【００１０】
本発明の他の態様によれば、
銅材料からなる銅合金線を圧延し、断面が矩形状の平角導体を形成する圧延工程と、
前記平角導体を加熱する加熱工程と、
加熱した前記平角導体の外周上を熱硬化性樹脂から形成される絶縁被覆で被覆する被覆工程と、を有し、
前記銅材料は、チタン濃度が５ｍａｓｓ ｐｐｍ以上５５ｍａｓｓ ｐｐｍ以下、硫黄濃度が３ｍａｓｓ ｐｐｍ以上１２ｍａｓｓ ｐｐｍ以下、酸素濃度が２ｍａｓｓ ｐｐｍ以
上３０ｍａｓｓ ｐｐｍ以下、残部が銅と不可避不純物からなり、前記酸素濃度に対する
前記チタン濃度の比率が２．０以上４．０以下であり、
前記圧延工程では、前記平角導体の厚さに対する幅の比率が１０以上となるように前記銅合金線を圧延する、絶縁電線の製造方法が提供される。
【発明の効果】
【００１１】
本発明によれば、アスペクト比が大きく幅広でありながらも、エッジワイズ加工を施したときに割れにくい絶縁電線が得られる。
【図面の簡単な説明】
【００１２】
【図１】本発明の一実施形態に係る絶縁電線の長さ方向に垂直な断面図である。
【図２】本発明の一実施形態に係る絶縁電線を用いて作製されたコイルの斜視図である。
【発明を実施するための形態】
【００１３】
以下に、本発明の一実施形態に係る絶縁電線について図面を参照しながら説明する。図１は、本発明の一実施形態に係る絶縁電線の長さ方向に垂直な断面図である。図２は、本発明の一実施形態に係る絶縁電線を用いて作製されたコイルの斜視図である。なお、本明細書において「〜」を用いて表される数値範囲は、「〜」の前後に記載される数値を下限値および上限値として含む範囲を意味する。
【００１４】
本実施形態の絶縁電線１は、図１に示すように、平角導体１１と絶縁被覆１２とを備えて構成され、図２に示すように幅方向に曲げてエッジワイズ加工されることでコイル２に形成されるものである。
【００１５】
平角導体１１は、銅材料からなる銅合金線、例えば断面が円形状の円形導体を、断面が矩形状となるように圧延し、厚さに対して幅が大きくなるように形成した導体である。本実施形態では、厚さに対する幅の比率（以下、アスペクト比ともいう）が１０以上となるように形成されている。
【００１６】
従来の絶縁電線では、コイルにおける占積率や放熱性をさらに向上させるため平角導体をアスペクト比が１０以上となるように幅広に構成する場合、円形導体を矩形状に圧延するときの応力を高くする必要があり、高い応力の圧延によって平角導体の表面に傷が生じることがある。平角導体の表面に傷があると、絶縁被覆の形成時に絶縁被覆にボイド等の欠陥が生じやすくなり、絶縁電線をコイルに加工した際に絶縁被覆が割れることがある。また、従来の絶縁電線をエッジワイズ加工してコイルを形成する場合、コイルの外周側で曲げ歪が大きくなり、平角導体や絶縁被覆の表面に割れが生じるおそれがある。この課題を解決する方法について本発明者らが検討したところ、平角導体１１を構成する銅材料、つまり平角導体１１を形成するために用いる円形導体を構成する銅材料について、不純物である硫黄（Ｓ）や酸素（Ｏ）の濃度を小さくするとともに、チタン（Ｔｉ）を微量配合して酸素濃度に対するチタン濃度の比率を所定範囲とするとよいことが見出された。具体
的には、銅材料は、チタン濃度が５ｍａｓｓ ｐｐｍ以上５５ｍａｓｓ ｐｐｍ以下、硫黄濃度が３ｍａｓｓ ｐｐｍ以上１２ｍａｓｓ ｐｐｍ以下、酸素濃度が２ｍａｓｓ ｐｐｍ
以上３０ｍａｓｓ ｐｐｍ以下、残部が銅と不可避不純物からなり、酸素濃度に対するチ
タン濃度の比率が２．０以上４．０以下である。
【００１７】
このような銅材料は、銅の純度が無酸素銅（ＯＦＣ）と同程度の純度（４Ｎ：９９．９９％以上）であるが、Ｔｉを所定量含むことで、より純度の高い高純度銅（６Ｎ：９９．９９９９％以上）と同程度の半軟化温度を有する。具体的には、この銅材料は、半軟化温度が１５０℃以下（例えば１３０℃程度）であり、ＯＦＣの半軟化温度（２２０℃程度）よりも低い半軟化温度を有し、高純度銅の半軟化温度（１３０℃程度）と同程度の半軟化温度を有する。この銅材料によれば、再結晶化のために焼鈍するときの加熱温度を低くすることができるので、再結晶化のときの加熱による銅結晶粒の粗大化を抑制することが可能となり、ＯＦＣ等と比べて同じ加熱温度であればより柔らかくすることが可能になる。なお、半軟化温度とは、鋳造圧延材を冷問加工した２．６ｍｍ硬銅線を１００〜５００℃のソルトバス中に浸漬させて１時間の加熱を行なった後、常温で引張強さを測定し、加熱前の引張強さの値と１時間後の引張強さの値との中間の値まで引張強さが低下する加熱温度である。
【００１８】
また、この銅材料は、加工性を向上させるために半軟化温度以上の高温度（例えば５００℃）で加熱（焼鈍）した場合であっても、ＯＦＣや高純度銅と比べて、伸び率を高く、かつ０．２％耐力を低くすることができる。ＯＦＣなどでは、高温度での焼鈍により銅の結晶粒が粗大化し粗大な結晶組織が形成されてしまい、これによって伸び率や０．２％耐力が損なわれてしまう。これに対して、本実施形態の銅材料は、Ｔｉを含むことによって、高温度で焼鈍したとしても銅の結晶粒の粗大化が抑制され、微細結晶組織を維持できるので、伸び率を高く、かつ０．２％耐力を低く維持することが可能となる。したがって、本実施形態の銅材料から形成される円形導体は伸び率が高く、かつ０．２％耐力が低いため、圧延する時の応力を軽減でき、平角導体１１表面の傷を抑制することができる。しかも、圧延されて形成された平角導体１１は、伸び率が高く、かつ０．２％耐力が低い銅材料から形成されているため、絶縁電線１をエッジワイズ加工したときに曲げ歪によって割れにくくなる。
【００１９】
平角導体１１を形成するための円形導体を構成する銅材料は、圧延したときに平角導体１１表面での傷を抑制する観点からは、伸び率が２５％以上であることが好ましく、また０．２％耐力が８０ＭＰａ以下であることが好ましく、７０ＭＰａ以下であることがより好ましい。このような銅材料を円形導体に用いることで、平角導体１１を構成する銅材料の伸び率および０．２％耐力を上記範囲に調整することができ、絶縁電線１をエッジワイズ加工によりコイルに形成したときの割れを抑制することができる。なお、伸び率は、引張り試験片の初期の標点距離をＬ０、破断後の同距離をＬとするとき、次の式で表せるものである。伸び率＝｛（Ｌ−Ｌ０）／Ｌ０｝×１００［％］）である。０．２％耐力は、応力−ひずみ曲線において、荷重を除荷したとき０．２％の塑性ひずみを生じさせる応力のことである。
【００２０】
このように、本実施形態の平角導体１１は、上記銅材料から形成されることで、高温度で焼鈍したときに伸び率を高く、かつ０．２％耐力を低くできる一方で、微細結晶組織を維持することができる。微細結晶組織では、加工歪（曲げ歪など）が分散されやすく、割れが生じにくくなる。すなわち、平角導体１１は、焼鈍により、柔軟で伸びやすく、加工歪で割れにくくなる。そのため、絶縁電線１をエッジワイズ加工してコイル２を作製したときに、平角導体１１での曲げ歪による割れを抑制することができる。一方、ＯＦＣなどからなる導体は、高温度の焼鈍により結晶粒が粗大化して結晶組織が粗大となるので、伸びが低下するとともに脆くなる。しかも、銅の結晶粒が粗大となり結晶組織が粗大となる
ことでエッジワイズ加工したときの伸びが不均一となる。そのため、ＯＦＣなどからなる導体では曲げ歪による割れが生じやすい。
【００２１】
平角導体１１のアスペクト比は、コイル２の占積率や放熱性の観点からは大きいほど好ましい。本実施形態では、平角導体１１を上記銅材料で形成しているので、アスペクト比を１０以上、好ましくは２０以上としても、絶縁電線１をエッジワイズ加工したときの割れを抑制することができる。なお、上限値は特に限定されないが、絶縁電線１をエッジワイズ加工するときの加工性の観点から３０以下であることが好ましく、２５以下であることがより好ましい。
【００２２】
平角導体１１の厚さおよび幅は、アスペクト比が所定の範囲内であれば特に限定されないが、厚さは、例えば０．５ｍｍ〜１．０ｍｍとするとよく、幅は、例えば５ｍｍ〜２５ｍｍとするとよい。
【００２３】
絶縁被覆１２は平角導体１１の外周上に設けられている。絶縁被覆１２は熱硬化性樹脂から形成され、例えば、ポリイミド、ポリアミドイミドおよびポリエステルイミドの少なくとも１つから形成されることが好ましい。例えば、絶縁被覆１２は、樹脂成分を有機溶媒に溶解させた樹脂塗料を平角導体１１の外周上に塗布し焼付けることによって形成することができる。
【００２４】
絶縁被覆１２の厚さは、特に限定されず、絶縁電線１に求められる電気特性に応じて適宜変更するとよい。
【００２５】
次に、上述した絶縁電線１を製造する方法について説明する。本実施形態の製造方法は、準備工程、圧延工程、加熱工程および被覆工程を有する。
【００２６】
まず、準備工程では、銅合金線として、チタン濃度が５ｍａｓｓ ｐｐｍ以上５５ｍａ
ｓｓ ｐｐｍ以下、硫黄濃度が３ｍａｓｓ ｐｐｍ以上１２ｍａｓｓ ｐｐｍ以下、酸素濃
度が２ｍａｓｓ ｐｐｍ以上３０ｍａｓｓ ｐｐｍ以下、残部が銅と不可避不純物からなり、酸素濃度に対するチタン濃度の比率が２．０以上４．０以下である銅材料からなる円形導体を準備する。円形導体としては、例えば、上記銅材料からなる荒引線を伸線により細径化したものを用いることができる。この円形導体は、後述の圧延工程での圧延の応力を軽減する観点からは、所定の組成を有するとともに、伸び率が２５％以上、０．２％耐力が８０ＭＰａ以下である銅材料から形成されることが好ましい。
【００２７】
続いて、圧延工程では、円形導体を断面が矩形状となるように圧延する。このとき、矩形状の長辺の長さが短辺の長さに対して１０倍以上となるように圧延する。これにより、断面が矩形状でアスペクト比が１０以上である平角導体１１を得る。
【００２８】
続いて、加熱工程では、平角導体１１を加熱する。これにより平角導体１１を焼鈍し圧延工程で平角導体１１に生じた加工歪を除去して再結晶化することで、伸び率を高くし、かつ０．２％耐力を低くする。平角導体１１を構成する銅材料は、上述した通り、Ｓ濃度およびＯ濃度が低く、かつＴｉ濃度がＯ濃度に対して所定の比率となっている。そのため、平角導体１１を加熱したときに、平角導体１１を構成する銅材料における結晶粒の粗大化を抑制することができる。これにより、平角導体１１の伸び率および０．２％耐力を損なうことなく、加工歪を除去して再結晶化することができる。
【００２９】
加熱工程での加熱条件は、平角導体１１を構成する銅材料の伸び率が２５％以上、かつ０．２％耐力が８０ＭＰａ以下となるように適宜変更することが好ましい。例えば、加熱温度を４００℃〜６００℃、加熱時間を３０秒〜１２０秒とするとよい。
【００３０】
続いて、被覆工程では、加熱工程後の平角導体１１の外周に、樹脂成分を有機溶媒に溶解させた樹脂塗料を塗布し焼付けることにより、絶縁被覆１２を形成する。樹脂塗料としてはポリイミド塗料、ポリアミドイミド塗料およびポリエステルイミド塗料を用いるとよく、絶縁被覆１２をポリイミド、ポリアミドイミドおよびポリエステルイミドの少なくとも１つで形成することが好ましい。
【００３１】
以上により、本実施形態の絶縁電線１を製造する。
【００３２】
本実施形態の絶縁電線１では、平角導体１１を、Ｓ濃度およびＯ濃度が低く、かつＯ濃度に対するＴｉ濃度の比率が２．０〜４．０である銅材料で形成するとともに、そのアスペクト比を１０以上としている。銅材料を所定の組成とすることで半軟化温度を低くすることができ、平角導体１１を低温度で焼鈍させることが可能となる。平角導体１１では、低温度で焼鈍することにより、伸び率を高くするとともに０．２％耐力を低くする一方で、銅の結晶粒が粗大化することを抑制して微細結晶組織を維持することができる。すなわち、平角導体１１を柔軟で伸びやすく、加工歪（曲げ歪など）で割れにくくすることができる。これにより、アスペクト比が１０以上と幅広な平角導体１１を備える絶縁電線１をエッジワイズ加工した場合であっても、平角導体１１や絶縁被覆１２での割れを抑制することができる。したがって、絶縁電線１をエッジワイズ加工して作製されるコイル２は、占積率および放熱性が高く、また平角導体１１や絶縁被覆１２に割れがなく絶縁性を確保することができる。
【実施例】
【００３３】
次に、本発明について実施例に基づき、さらに詳細に説明するが、本発明はこれらの実施例に限定されない。
【００３４】
＜絶縁電線の作製＞
（実施例１）
まず、平角導体を形成するための銅合金線として、下記表１に示す組成を有する断面が円形状の円形導体を準備した。この円形導体を圧延機を用いて断面が矩形状となるように圧延し、幅が６ｍｍ、厚さが０．６ｍｍであって厚さに対する幅の比率（アスペクト比）が１０である平角導体を作製した。その後、作製した平角導体を温度５５０℃で加熱して焼鈍した。そして、焼鈍した平角導体の外周にポリイミド塗料を塗布し焼付けることにより、厚さ５０μｍの絶縁被覆を形成した。これにより、実施例１の絶縁電線を得た。
【００３５】
【表１】
2018032596.tif 000003
【００３６】
（実施例２〜４、比較例１〜４）
実施例２〜４および比較例１〜４では、平角導体におけるＴｉ濃度／Ｏ濃度の比率や平角導体の幅、厚さおよびアスペクト比を表１に示すようにそれぞれ変更した以外は、実施例１と同様に絶縁電線を作製した。
【００３７】
＜評価方法＞
作製した各絶縁電線を以下の方法により評価した。
【００３８】
（エッジワイズ曲げ）
所定の外径を有する丸棒を準備し、この丸棒の外周に直交するように絶縁電線をエッジ面で接触させ、一平面内に保ちながら丸棒に接触させた絶縁電線の中央部をエッジワイズに１８０°曲げた。このとき、１８０°に曲げた絶縁電線の絶縁被覆に平角導体が露出して亀裂が生じているかを目視で観察した。本実施例では、平角導体の幅をｄとしたときに、丸棒の径を４ｄとして絶縁電線をエッジワイズに曲げ、平角導体や絶縁被覆に亀裂などの欠陥が生じなければ加工性に優れるものと判断して○、丸棒の径を３ｄとしてエッジワイズに曲げ、亀裂などの欠陥が生じなければ加工性により優れるものと判断して◎、それ以外の場合は加工性に劣るものと判断して×とした。
【００３９】
（伸び率）
試験片として圧延する前の円形導体を別途準備し、標点距離（Ｌ０）を２５０ｍｍ、引っ張り速度を１００ｍｍ／ｍｉｎ以下として引っ張り試験を行い、破断後の試験片を突合せして標点距離（Ｌ）を求め、次の式で伸び率を算出した。伸び率＝｛（Ｌ−Ｌ０）／Ｌ０｝×１００［％］）である。
【００４０】
（０．２％耐力）
試験片として圧延する前の円形導体を別途準備し、伸び率と同様の引っ張り試験を行い、応力−ひずみ曲線において、ひずみ軸の０．２％、応力０（ゼロ）の点から、弾性係数に平行に線を引いて応力―ひずみ曲線との交点の応力を０．２％耐力として求めた。
【００４１】
＜評価結果＞
評価結果を表１に示す。
表１に示すように、実施例１〜４では、占積率および放熱性を高めるために平角導体のアスペクト比を１０以上としているが、平角導体におけるＳ濃度およびＯ濃度を低くし、かつＴｉ濃度／Ｏ濃度の比率を２．０〜４．０の範囲内とすることによって、エッジワイズ加工で割れが生じないようにできることが確認された。特に、実施例２〜４では、アスペクト比を２０以上と高くしているが、平角導体を所定の組成とすることによってエッジワイズ加工で割れが生じないようにできることが確認された。エッジワイズ加工による割れを抑制できた理由は、平角導体の銅材料に微量のＴｉを含有させたことで、焼鈍したときに結晶粒が粗大化することを抑制し、銅の微細結晶組織を維持できたためと考えられる。
【００４２】
これに対して、比較例１〜４では、平角導体におけるＴｉ濃度／Ｏ濃度の比率を２．０〜４．０の範囲から外れるようにしたため、平角導体の半軟化温度が高く、焼鈍温度を高くする必要があった。そのため、比較例１〜４では、高温度での焼鈍により結晶粒が粗大化してしまい、エッジワイズ加工による割れが生じやすくなることが確認された。
【００４３】
以上のように、本発明では、平角導体を形成する銅材料にＴｉ濃度／Ｏ濃度の比率が２．０〜４．０となるように微量のＴｉを含有させることで、平角導体のアスペクト比を大きくした場合であってもエッジワイズ加工による曲げ歪を抑制できることが確認された。
【００４４】
＜本発明の好ましい態様＞
以下に、本発明の好ましい態様について付記する。
【００４５】
［付記１］
本発明の一態様によれば、
銅材料からなる断面が矩形状の平角導体と、前記平角導体の外周上に設けられ熱硬化性樹脂から形成される絶縁被覆と、を備え、
前記平角導体は、厚さに対する幅の比率が１０以上であり、
前記銅材料は、チタン濃度が５ｍａｓｓ ｐｐｍ以上５５ｍａｓｓ ｐｐｍ以下、硫黄濃度が３ｍａｓｓ ｐｐｍ以上１２ｍａｓｓ ｐｐｍ以下、酸素濃度が２ｍａｓｓ ｐｐｍ以
上３０ｍａｓｓ ｐｐｍ以下、残部が銅と不可避不純物からなり、前記酸素濃度に対する
前記チタン濃度の比率が２．０以上４．０以下である、絶縁電線が提供される。
【００４６】
［付記２］
付記１の絶縁電線において、好ましくは、
前記銅材料は半軟化温度が１５０℃以下である。
【００４７】
［付記３］
付記１又は２の絶縁電線において、好ましくは、
前記熱硬化性樹脂がポリイミド、ポリアミドイミドおよびポリエステルイミドの少なくとも１つである。
【００４８】
［付記４］
本発明の他の態様によれば、
銅材料からなる銅合金線を圧延し、断面が矩形状の平角導体を形成する圧延工程と、
前記平角導体を加熱する加熱工程と、
加熱した前記平角導体の外周上を熱硬化性樹脂から形成される絶縁被覆で被覆する被覆工程と、を有し、
前記銅材料は、チタン濃度が５ｍａｓｓ ｐｐｍ以上５５ｍａｓｓ ｐｐｍ以下、硫黄濃度が３ｍａｓｓ ｐｐｍ以上１２ｍａｓｓ ｐｐｍ以下、酸素濃度が２ｍａｓｓ ｐｐｍ以
上３０ｍａｓｓ ｐｐｍ以下、残部が銅と不可避不純物からなり、前記酸素濃度に対する
前記チタン濃度の比率が２．０以上４．０以下であり、
前記圧延工程では、前記平角導体の厚さに対する幅の比率が１０以上となるように前記銅合金線を圧延する、絶縁電線の製造方法が提供される。
［付記５］
付記４の絶縁電線の製造方法において、好ましくは、
前記銅材料は、伸び率が２５％以上であり、かつ０．２％耐力が５５ＭＰａ以下である。
【符号の説明】
【００４９】
１  絶縁電線
２  コイル
１１  平角導体
１２  絶縁被覆
【図１】
2018032596.tif 000004
【図２】
2018032596.tif 000005